a第1段階のプロピレンの単独重合またはプロピレンとエチレンとのランダム共重合段階と、次のエチレンと1種類以上の炭素数3以上のα-オレフィンとの共重合段階を含む重合工程からなる多段重合法によって得られた軟質ポリプロピレン及びまたはb酢酸ビニル含有量が30質量以上のエチレン酢酸ビニル共重合体20~60質量、c変性ポリエチレン0~20質量、d変性ポリプロピレン40~80質量を含む樹脂混合物100質量部に対して、e無機水和物60~180質量部配合したことを特徴とする樹脂組成物。請求項1記載の樹脂組成物で導体を被覆したことを特徴とする絶縁電線。本発明は、前記事情に着目してなされた樹脂組成物で、特に、自動車、ロボット、電気電子機器などに使用される部材や絶縁電線に採用された場合、成形加工性、難燃性、機械特性、耐熱性、耐寒性に優れ、かつ、埋め立て、焼却などの廃棄時において、重金属化合物の溶出や、多量の煙、腐食性のガスの発生がない樹脂組成物とその製造方法及びそれを被覆した絶縁電線を提供することを目的とするものである。本発明者等は、前記目的を達成するために鋭意検討を重ねた結果、特定の樹脂組成物がその目的に適合することを見出し、本発明をなすに至った。すなわち、本発明は、1a第1段階のプロピレンの単独重合またはプロピレンとエチレンとのランダム共重合段階と、次のエチレンと1種類以上の炭素数3以上のα-オレフィンとの共重合段階を含む重合工程からなる多段重合法によって得られた軟質ポリプロピレン及びまたはb酢酸ビニル含有量が30質量以上のエチレン酢酸ビニル共重合体20~60質量、c変性ポリエチレン0~20質量、d変性ポリプロピレン40~80質量を含む樹脂混合物100質量部に対して、e無機水和物60~180質量部配合したことを特徴とする樹脂組成物、及び21記載の樹脂組成物で導体を被覆したことを特徴とする絶縁電線を提供するものである。本発明の樹脂組成物及びそれを被覆する絶縁電線は、ポリプロピレンを樹脂の主成分としているノンハロゲン組成物であることから、廃棄焼却時において重金属化合物の溶出や多量の煙、有害ガスを発生することはない。また、軟質ポリプロピレン及びまたはエチレン酢酸ビニル共重合体、変性ポリエチレン、変性ポリプロピレンからなる樹脂混合物に対して、無機水和物を配合したことから、優れた難燃性はもとより、耐寒性、耐熱性、機械的特性にバランスのとれた部材や絶縁電線を提供することができる。さらに、本発明の樹脂組成物の製造方法では、全体に均質な組成物を作ることができる。本発明の樹脂組成物の好ましい実施の態様について詳細に説明するが、まず組成物を構成する各成分及びその組成割合について説明する。a軟質ポリプロピレン本発明の樹脂組成物の軟質ポリプロピレンとしては、多段重合法によって得られるものが好ましい。多段重合法とは、第1段階のプロピレンの単独重合またはプロピレンと少量のエチレンとのランダム共重合段階と、次のエチレンと1種類以上の炭素数3以上のα-オレフィンとの共重合段階を含む重合工程からなる。この重合法により、得られた樹脂は、各段階で生成する樹脂成分が重合時のリアクター中であたかもブレンドされたようになるため、非晶成分が非常に微細に分散し、柔軟性、フィラー受容性に優れたポリプロピレンを得ることができるものである。この重合法は、例えば特開平6-25367号公報に示されている。このような軟質ポリプロピレンとしては、市販のAdflex商品名、SumAllomer社製、HiFax商品名、Basell社製などを挙げることができる。bエチレン酢酸ビニル共重合体本発明の樹脂組成物のエチレン酢酸ビニル共重合体としては、フィラー受容性の点から、その酢酸ビニル含有量が30質量以上、さらには40質量以上のものが好ましい。このようなものとしては、エバフレックス、Levaprenなどの使用を挙げることができる。樹脂組成物中におけるa軟質ポリプロピレン及び/またはbエチレン酢酸ビニル共重合体の占める割合は、樹脂成分の総量、すなわち、軟質ポリプロピレン、エチレン酢酸ビニル共重合体、変性ポリプロピレンなどからなる樹脂混合物の総量の20~60質量、好ましくは30~50質量である。この割合が少ない場合は樹脂組成物の難燃性が低下し、大きい場合は樹脂組成物の機械特性や耐熱性が低下するため好ましくない。c変性ポリエチレンまた、本発明組成物における変性ポリエチレンは、ポリエチレンを不飽和カルボン酸もしくはその誘導体で変性したものである。ここで、変性とはポリエチレンに不飽和カルボン酸もしくはその誘導体をグラフト共重合させたものである。ポリエチレンとしては、低密度ポリエチレン、直鎖状低密度ポリエチレン、中密度ポリエチレン、高密度ポリエチレンなどが用いられる。変性用の不飽和カルボン酸としては、例えば、マレイン酸、イタコン酸、フマル酸が、不飽和カルボン酸の誘導体としては、例えば、マレイン酸モノエステル、マレイン酸ジエステル、無水マレイン酸、イタコン酸モノエステル、イタコン酸ジエステル、無水イタコン酸、フマル酸モノエステル、フマル酸ジエステルなどが用いられる。このような変性ポリエチレンとしては、アドテックス、OREVACなどがあげられる。変性ポリエチレン成分cは、特にエチレン酢酸ビニル成分bを使用する場合に、変性ポリプロピレン成分dと成分bとの相溶性を向上させることを目的として使用される。したがって、エチレン酢酸ビニル成分bを使用するしないにかかわらず、変性ポリエチレン成分cは配合しても、またしなくてもよい。樹脂組成物中におけるc変性ポリエチレンの占める割合は、樹脂成分の総量、すなわち、軟質ポリプロピレン、エチレン酢酸ビニル共重合体、変性ポリエチレン、変性ポリプロピレンなどからなる樹脂混合物の総量の0~20質量、好ましくは0~10質量である。この配合割合が多すぎると、樹脂組成物の機械特性や耐熱性が低下するので好ましくない。d変性ポリプロピレン本発明の組成物における変性ポリプロピレンは、ポリプロピレンを不飽和カルボン酸もしくはその誘導体で変性したものである。ここで、変性とはポリプロピレンに不飽和カルボン酸もしくはその誘導体をグラフト共重合させたものである。変性に用いられるポリプロピレンとしては、プロピレンホモポリマー、エチレンプロピレンブロック共重合体、エチレンプロピレンランダム共重合体、軟質ポリプロピレンなどが好ましい。不飽和カルボン酸としては、例えば、マレイン酸、イタコン酸、フマル酸が、不飽和カルボン酸の誘導体としては、例えば、マレイン酸モノエステル、マレイン酸ジエステル、無水マレイン酸、イタコン酸モノエステル、イタコン酸ジエステル、無水イタコン酸、フマル酸モノエステル、フマル酸ジエステルなどが用いられる。このような変性ポリプロピレンとしては、アドテックス、OREVAC、POLYBONDなどを挙げることができる。樹脂組成物中におけるd変性ポリプロピレンの占める割合は、樹脂混合物の総量の40~80質量、好ましくは50~70質量である。この配合割合が少ない場合は樹脂組成物の機械特性や耐熱性が低下し、多い場合は樹脂組成物の難燃性が低下するため好ましくない。e無機水和物本発明の組成物において、樹脂組成物に配合される無機水和物としては、特に限定はしないが、水酸化アルミニウム、水酸化マグネシウム、水和ケイ酸アルミニウム、水和ケイ酸マグネシウム、塩基性炭酸マグネシウム、ハイドロタルサイトなどの水酸基あるいは結晶水を有する化合物があげられ、これを単独もしくは2種以上組合せて使用することができる。本発明の無機水和物は、シラン化合物シランカップリング剤、脂肪酸、リン酸エステル等の表面処理剤で表面処理を施したものを用いることができる。勿論、未処理のものを使用してもよい。これらの無機水和物としては、水酸化アルミニウム、水酸化マグネシウムが好ましいく、このようなものとしては、例えばハイジライト商品名、昭和電工社製、キスマ商品名、協和化学社製などの市販品を挙げることができる。樹脂組成物中におけるe無機水和物の占める割合は、樹脂混合物100質量部に対して、60~180質量部であり、好ましくは80~180質量部、さらに好ましくは100~160質量部である。この割合が少ない場合は樹脂組成物に十分な難燃性を付与することができず、多すぎる場合は樹脂組成物の機械特性や耐寒性が低下するため好ましくない。次に、本発明の樹脂組成物、絶縁電線の製造方法について説明する。樹脂組成物の製造方法については、例えば、以下の工程により製造することが好ましいが、これらに限定されるものではない。まず、軟質ポリプロピレン成分a、エチレン酢酸ビニル共重合体成分b及び変性ポリエチレン成分cの少なくとも一部に無機水和物成分eを溶融混練し、樹脂組成物fを作成する。次に、この樹脂組成物fに成分a、成分b、成分cの残部と変性ポリプロピレン成分dを溶融混練し、本発明の樹脂組成物を製造する。この方法によると、樹脂相互間及び無機水和物の混合を容易に均一に達成することができ、組成物の物性が全体を通して均等なものとなる。混練装置については、特に限定はしないが、二軸押出機、バンバリーミキサー、ニーダー、ロールなどの通常用いられる混練装置を使用することが可能である。さらに、本発明の樹脂組成物には、一般的に樹脂組成物に使用されている各種の樹脂やゴム、さらには、添加剤酸化防止剤、金属不活性剤、紫外線吸収剤、分散剤、架橋剤、架橋助剤、顔料などを本発明の目的を損なわない範囲で、必要に応じ適宜配合することができる。本発明の樹脂組成物は成形加工性等に優れているので、例えば、電気電子機器の部品としてコネクター、プラグ、リレー等の絶縁材料、自動車、ロボットなどのコネクター、スイッチ類等の絶縁材料として広い用途がある。また、本発明の絶縁電線は、上記樹脂組成物を、通常の電線製造用押出成形機を用いて導体周囲に押出被覆することにより製造することができる。本発明の絶縁電線は、その絶縁体を必要であれば架橋することもできる。架橋の方法は特に制限はなく、化学架橋法でも電子線架橋法でも行なうことができる。本発明の絶縁電線の導体径や導体の材質などは特に制限はなく、用途に応じて適宜定めることができる。絶縁体の厚さも特に制限はなく、通常のものと同様に0.2~2mm程度でよい。また、絶縁体と導体の間に中間層を設けるなど、絶縁体が多層構造のものであってもよい。次に、本発明を実施例に基づいて、さらに詳細に説明するが、本発明は、これらに限定されるものではない。実施例1~7、比較例1~5軟質ポリプロピレン成分a、エチレン酢酸ビニル共重合体成分b、変性ポリエチレン成分c、ポリプロピレンを、表1及び表2に示す量の約2/3を溶融し、これに水酸化マグネシウムの表示量を加えニーダーにて溶融混練する。ついでこれに、表に示す量の酸変性ポリプロピレン成分dと、残部の成分a、成分b、成分c、ポリプロピレン及び酸化防止剤、滑剤を添加しさらに溶融混練して樹脂組成物を得た。表1に各実施例の樹脂組成物の成分配合量質量部で示す及び物性を、そして、表2に各比較例の樹脂組成物の成分配合量質量部で示す及びその物性を示す。表1及び表2に示す各成分として、以下のものを使用した。01軟質ポリプロピレンHiFax7320XP商品名、Basell社製02エチレン酢酸ビニル共重合体エバフレックスEV180商品名、三井デュポンポリケミカル社製03変性ポリエチレンアドテックス商品名、日本ポリオレフィン社製04酸変性ポリプロピレンアドテックスER313E-1商品名、日本ポリオレフィン社製05ポリプロピレンPL500A商品名、サンアロマー社製06水酸化マグネシウムキスマ5J商品名、協和化学社製07酸化防止剤イルガノックス1010商品名、チバスペシャルティケミカルズ社製08滑剤ステアリン酸カルシウム日本油脂社製各実施例及び比較例で得られた樹脂組成物のプレスシートを作成し、それらの特性について下記の測定を行い、以下の評価をした。その結果をシート物性として表1及び表2に示す。1耐熱性加熱変形厚さ2mmのプレスシートを作成し、JISK6720に則り、試験温度160°C、試験荷重1kgf9.8Nとして、変形率を測定し、50以下のものを○とし、50を超えたものを×とした。2耐寒性脆化厚さ2mmのプレスシートを作成し、JISK7216に則り、破壊個数試験個数が0/5となる最低温度を10°C間隔で調査した。3難燃性厚さ3mmのプレスシートを作成し、UL94HBに則り、炎がサンプルの100mmの標識表示に達する前に消えたものを自消性とし、100mmを過ぎたものを×とした。さらに、各実施例及び比較例で得られた樹脂組成物を汎用の電線製造用押出機で、0.8mmφの軟銅線上に、厚み0.2mmで押出被覆して、絶縁電線を作成した。得られた各電線の特性について、下記の試験を実施し、以下の評価を行なった。その結果をワイヤー物性として表1及び表2に示す。4引張特性得られた絶縁電線の絶縁体の引張強度T.S.MPA及び伸びEl.を標線50mm、引張速度50mm/分で測定した。5耐摩耗性JASOD611に規定されるブレード往復法による耐摩耗性の測定をおこなった。荷重500gf4.9Nで、摩耗回数を測定し、150回以上のものを○とし、150回未満のものを×とした。6難燃性JISC3005に規定される水平燃焼試験をおこない、15秒以内に炎が消えたものを合格とし、15秒以上燃えたものを不合格とした。表2の結果が示すように、本発明の範囲外である比較例1~3及び5は、耐寒性、耐摩耗性、引張強度に劣り、無機水和物の配合量の少ない比較例4は、難燃性に問題がある。さらに、比較例2のものは伸びに、また比較例3は耐熱性に難点がある。これに対して、表1の結果が示すように、本発明の実施例に示される樹脂組成物及び絶縁電線は、耐熱性、耐寒性、難燃性、機械的特性にバランスのとれたものである。